FR 2083418 A1 19711217 FR 7109609 A 19710318 71 09609 1 2083418 *.5 La présente invention concerne des procédés et des appareils pour la production de guides de lumière et d'autres motifs d'indice de réfraction élevé dans des corps transparents; en particulier, l'invention est relative à des procédés optiques 5 pour la production de ces guides et de ces motifs. On a jusqu'à présent proposé d'introduire des variations - formant guides de lumière - d'indice de réfraction dans des corps transparents en introduisant dans le corps des variations adéquates de la composition transversalement le long 10 du chemin de guidage proposé et à l'aide de procédés permettant d'altérer par ion rayonnement énergétique intense le corps transparent, par exemple, par ton rayonnement neutronique. Toutes ces techniques sont difficiles à réaliser en pratique et ne se sont pas révélées attrayantes. Les problèmes d'insertion des 15 guides de lumière dans des matières diélectriques sont discutés dans l'article de S.E. Miller dans Bell System Technical Journal. volume 48, page 2063 (septembre 1969). La présente invention est basée sur la découverte d'un procédé optique permettant de produire des guides de lu-20 mière et d'autres motifs d'indice de réfraction élevé dans des corps transparents sensibilisés de manière adéquate en irradiant le corps à l'aide de lumière ultraviolette focalisée. En particulier, la présente invention réside dans cette découverte qu'un -rayonnement ultraviolet provenant d'un O 25 arc au mercure à 3650 A ou d'un laser à ions hélium-cadmium O à • 2350 k, tous deux dans la gamme ultraviolette, produisait des variations de l'indice de réfraction irréversibles aisément observables dans du polyméthacrylate de méthyle sensibilisé par l'addition d'ingrédients afin de permettre une réticulation 30 induite par la lumière. Le polyméthacrylate de méthyle est préparé à partir de méthacrylate de méthyle polymérisé à de faibles températures de l'ordre de 40 à 50°C après addition de l'ingrédient sensibilisateur. Les matières sensibilisatrices sont apparemment rendues inefficaces par les températures élevées si 35 bien que l'effet ultérieur de l'irradiation ne pouvait être observé dans des échantillons polymérisés ou chauffés à des températures sensiblement élevées. En outre, dans la préparation des échantillons selon l'invention, une quantité appropriée (5 à 25 mg/100 ml) d'un 40 initiateur choisi peut être incluse pour faciliter la polyméri- COPY 71 09609 2 2083418 sation dans la mesure où cet initiateur n'altère pas la sensibilisation. L'initiateur et spn produit ne doivent pas absorber le rayonnement d'exposition tandis que l'ingrédient sensibilisateur ou le polymère le fait. Certains polymères de méthacry-5 late de méthyle sensibilisés et préparés sans initiateur présentent également un effet comparable, dans ce sens que le rayonnement ultraviolet augmente l'indice de réfraction. Bien que des variations optiques de l'indice de réfraction dans des corps diélectriques tels que du niobate de 10 lithium aient été jusqu'à présent observée en présence d'un rayonnement visible ou ultraviolet, l'effet selon la présente invention implique un phénomène fondamentalement différent produisant des variations d'indice de réfraction fractionnées bien supérieures et irréversibles et implique également un 15 achèvement ultérieur du gradient de l'indice de réfraction que l'on ne connaissait pas dans les types d'altération optique précédemment ultllisés. Cet achèvement est probablement une relaxation de la tension établie par les contraintes liées & la réticulation photo-induite des polymères, si bien que, si l'ex-20 position initiale est à même d'amorcer le changement d'indice de réfraction, le degré et le gradient de changement d'indice sont ultérieurement sensiblement accrus par un stade approprié tel qu'un vieillissement* De préférence, le vieillissement est prolongé jusqu'à ce que soit atteint un état stable. 25 La caractéristique de modification de l'indice de réfraction selon l'invention est, pense-t-on, attribuée à une réticulation induite par rayonnement ultraviolet des chaînes polymères pour modifier la densité de la matière. Par ailleurs, certaines compositions selon l'invention emploient des peroxy-30 des comme ingrédients sensibilisateurs. Néanmoins, la présente invention n'est pas censée se limiter à cette explication suggérée . D'autres caractéristiques et avantages de l'invention seront mieux compris à la lecture de la description qui va 35 suivre d'exemples de réalisation et en se référant aux dessins ci-annexés dans lesquels s - la figure 1 est une vue partiellement illustrée et partiellement schématique d'un appareil permettant de réaliser le stade d'exposition d'un procédé spécifique selon l'invention; 40 -la figure 2 est une illustration d'un échantillon 71 09609 3 2083418 dans lequel deux guides de lumière ont été "insérés" selon la présente invention, en sorte qu'ils se croisent, l'espace qui les sépare n'ayant pas de caractère de couplage; - la figure 3 est une vue partiellement illustrée 5 et partiellement schématique d'un type d'appareil dans lequel des guides de lumière selon la présente invention peuvent être utilisés à titre ds coupleur directionnel; - la figure 4 est une vue partiellement illustrée et partiellement schématique d'un appareil permettant de réa- 10 liser le stade d'exposition d'un second procédé spécifique selon l'invention; - la figure 5 est une vue partiellement illustrée et partiellement schématique d'un appareil permettant de mettre en oeuvre le stade d'exposition d'un troisième procédé spécl- 15 fique selon l'invention; - la figure 6 est un schéma d'écoulement des stades de base impliqués dans la mise en oeuvre de l'invention; - la figure 7 est une vue partiellement illustrée et partiellement schématique d'un appareil permettant d'exposer 20 un échantillon pour en faire un réflecteur par leprocédé selon l'invention; et - la figure 8 est une variante de l'illustration de la figure ?, permettant de généraliser son application. Dans la figure 1 de la lumière ultraviolette pro- 25 venant d'une source appropriée 11 est mise au point par un objectif de microscope transmetteur d'ultraviolet 12 dans une région désirée à l'intérieur (bien que cela puisse être égale-, mont à la surface) d'un échantillon sensibilisé de manière adéquate 13 qui est soumis à une translation transversalement au 30 faisceau ultraviolet mis au point par un mécanisme de translation 14. Le laser 11 source d'ultraviolet est illustré sous la forme d'un laser à ions cadmium générateur d'ultraviolet opérant à 3250 A, bien que, dans certains essais, ce laser ait O 35 été remplacé par une lampe à arc au mercure opérant à 3650 A, Cette source peut comprendre des lentilles adéquates permettant de collimater le faisceau, L'objectif 12 est de type classique et comprend un élément réflecteur à ouverture 15 et l'élément réflecteur convexe 16, qui conjointement font converger le 40 faisceau entier sur un foyer net qui se trouve vis-à-vis du ré 71 09609 4 2083418 flecteur 15, à peu près à deux fols la distance entre ce dernier et le réflecteur 16* Un objectif réfrigent en quartz ferait également l'affaire. L'échantillon 13 est soumis à une translation trans-5 versalement au faisceau mis au point par l'intermédiaire du mécanisme de translation 14, qui peut comprendre des mécanismes à vis et crémaillère adaptés à la translation de l'échantillon 13 dans trois directions orthogonales. A titre d'illustration, une partie du mécanisme 14 est montée de manière rigide vis-à-10 vis de l'échantillon 13 en sorte d'imprimer le mouvement prescrit à ce dernier. L'appareil de la figure 1 a été utilisé pour mettre en oeuvre le stade d'exposition d'un premier procédé spécifique selon l'invention comme suit. Tout d'abord, l'échantillon 13 a 15 été préparé dans une capsule sous vide en polymérlsant du métha-orylate de méthyle, contenant des.peroxydes sensibilisateurs, à des températures faibles situées aux environs de 50°C en utilisant à titre d'initiateur de polymérisation de i'azobisiso-butyronitrile, (CH3)2C(CN)-N=îN-C(CN) (CH3)2 (5 à 25 mg par 100 mL) 20 et sans aucun additif pour stabiliser le polyméthacrylate de méthyle à l'encontre d'une altération par les rayons ultraviolets. Cet Initiateur est quelquefois dénommé AXBN, L'échantillon a été ensuite monté sur la partie associée du mécanisme de translation 14 et disposé au foyer de l'objectif 12. A titre 25 d'illustration, le guide optique a été "inséré" à travers le volume de l'échantillon 13 grâce au mouvement du mécanisme de translation 14 et a été prolongé jusqu'aux deux surfaces latérales de cet échantillon. Pour insérer ou inscrire un guide de cette nature, le mécanisme de translation 14 a été actionné en 30 sorte de produire une série désirée de mouvements continus de l'échantillon 13. Bien que la commande des servomoteurs du mécanisme de translation 14 ait été faite à la main dans les essais selon l'invention, cette commande pourrait également être réalisée par une calculatrice numérique programmée. Môme 35 avant le stade de vieillissement, on a obtenu un chemin de guidage optique continu dans l'échantillon 13, pour un faisceau lumineux de fréquence comparable ou inférieure, qui pouvait ôtre Introduit co-linéalrement à une extrémité du chemin à l'aide d'une lentille adéquate« Le chemin est représenté à ti-40 tre d'illustration, partiellement inséré, sous la forme du guide 71 09609 5 2083418 * optique 17 de l'échantillon 13 dans la figure 1. Une fois terminée la translation de l'échantillon 13 # ce dernier a été retiré du foyer du faisceau de laser et mis de côté pour qu'il puisse vieillir. Après plusieurs heures5 le 5 degré et le gradient de modification de l'indice de réfraction ont, ainsi qu'on l'a constaté, sensiblement augmenté. La modification différentielle produite par ce processus de vieillissement tend à diminuer avec le temps pour atteindre un état stable. Le temps de vieillissement souhaitable dépend des di-10 mensions de la région irradiée. La modification totale de l'indice de réfraction produite par ce procédé était suffisamment importante pour permettre dts coudes de 1 cm de rayon, valeur aussi faible que celles dont on peut avoir besoin dans les applications. 15 En utilisant des techniques interférométriques la demanderesse a déterminé que, pour une irradiation à l'aide O d'une lumière ultraviolette de 3650 A issue de l'arc au mercure, la modification induite de l'indice est à peu près de l'ordre 1 —fi de s An = * x 10 E où E est l'exposition en joules par cm2. ^ O 20 Pour une irradiation à l'aide d'une lumière de 3250 A provenant d'un laser à ions cadmium, la modification d'indice est d'au moins An = 1 x 10 y E et cette relation semble se maintenir à des valeurs de An = 3 x 10. Ona observé des résolutions pouvant aller jusqu'à 5000 traits par mm. L'étude faite par la 25 demanderesse a indiqué qu'un grand nombre d'autres matières plastiques, en particulier d'autres acrylates, présentant un comportement similaire, et d'autres ingrédients sensibilisateurs sont utilisables, y compris ceux qui favorisent aisément la réticulation. 30 Dans certaines de ces autres substances ou dans l'une quelconque de ces substances contenant différents sensibilisateurs, un rayonnement correspondant à des longueurs d'ondes extérieures à la bande ultraviolette, mais autrement utilisées dans les stades d'exposition .de la présente inven-35 tion, peuvent également être à même de provoquer la modification d'indice précitée. Pour ce qui est des autres matières de départ pour l'échantillon 13, la sensibilisation adéquate de l'échantillon avant l'exposition et, à un degré moindre, l'achèvement de son 40 gradient d'indice de réfraction après l'exposition semblent être 71 09609 6 2083418 importants et peuvent également être utiles dans des procédés apparentés d'insertion ou d'inscription de guides optiques tels que ceux mettant en oeuvre un rayonnement par des particules telles que des électrons ou des neutrons. 5 Lorsqu'on emploie la forme de réalisation de la figure 1, il a été démontré expérimentalement que 1'on pouvait produire des guides de lumière fins (d'une largeur d'environ 1 à 22 microns) à l'intérieur de la matière plastique ou sur sa surface en mettant au point la lumière ultraviolette comme 10 dans la figure 1 et en soumettant à une translation l'échantillon 13 le long d'un chemin désiré. L'échantillon est ensuite soumis à un vieillissement, comme décrit précédemment» Des guides droits et incurvés, ces derniers ayant un rayon de courbure aussi faible que 1 cm environ, ont été réalisés pour guider un O 15 faisceau de lumière rouge de 6238 A issu d'un laser de type hélium-néon. En principe, n'importe quelle lumière de fréquence sensiblement différente de celles auxquelles l'échantillon a été sensibilisé peut être guidée avec succès en la mettant au point dans, une surface terminale du guide de 1'échantillon 13. 20 En outre, la lumière de même longueur d'onde que la lumière d'exposition peut être guidée si la matière environnante a tout d'abord été rendue suffisamment insensible à une autre exposition. Lorsque de la lumière- visible a été mise au point 25 dans les guides dans les expériences faites par la demanderesse, des motifs à mode de guides d'onde optiques ont été observés dans la lumière transmise, tels qu'on peut les observer lorsqu'ils sont extraits du guide; et pour un guide droit de 1 cm de long, une proportion d'au moins 90% de la lumière incidente 30 a été observée dans le mode fondamental transmis. Une grande partie de la perte de mode peut être le résultat des pertes au couplage entre l'entrée et la sortie, lesquelles pertes peuvent être aisément réduites. En ce qui concerne les trois stades utilisés dans 35 le procédé de la figure 1, les paramètres suivants semblent intervenir. Dans le stade de sensibilisation, le méthacrylate de méthyle est soit auto-oxydé lentement, soit soumis à un rayonnement ultraviolet diffus provenant d'une lampe à mercure 40 basse pression en présence d'oxygène, Le monomère ainsi obtenu 71 09609 7 2083418 peut alors être polymérisé avec ou sans initiateur, aussi longtemps que l'ingrédient sensibilisateur n'est pas altéré. Il est apparemment souhaitable que le polyméthacrylate de méthyle soit polymérisé à des températures sensiblement inférieures à 100°C, 5 car l'effet que la demanderesse met en oeuvre ne pourrait être observé dans des échantillons qui ont été polymérisés à 100°C ou qui ont été chauffés brièvement (1 heure) à 110°C. La meilleure température de polymérisation est apparemment d'environ 40 à 50°C, mais peut se situer entre une valeur aussi faible 10 que 25°C environ sans être désavantageusement lente et une valeur aussi élevée que 75°C sans perte notable de sensibilisation. Il est également possible de sensibiliser les échantillons par l'addition de peroxydes, tels que le peroxyde de 15 dicumyle ou le tert.-butyl perbenzoate. De manière typique, ces peroxydes ont été ajoutés avant la polymérisation, mais pourraient être ajoutés à des échantillons suffisamment minces après la polymérisation. Dans le stade d'exposition, il semble souhaitable 20 de faire converger ou mettre au point le faisceau lumineux aussi finement que possible, ou au moins à un degré tel que le gradient désiré d'indice de réfraction en travers du guide soit automatiquement atteint par les caractéristiques en coupe transversale de la lumière au niveau du resserrement du faisceau et 25 par sa convergence et sa divergence à partir de ce resserrement. Naturellement, il est à noter que le diamètre et l'extension axiale du resserrement du faisceau peuvent être ajustés en faisant varier l'angle de convergence du faisceau ultraviolet incident. Ainsi, si l'on désire un guide de section transversale 30 plus importante, cet angle de convergence peut être réduit en sorte que le diamètre du resserrement du faisceau augmente. Dans le stade de vieillissement, les paramètres ne semblent pas être critiques. La demanderesse a obtenu de bons résultats simplement en laissant les échantillons exposés dans 35 un endroit sombre à une température inférieure à environ 60°C pendant une période de plusieurs jours. La période minimum de vieillissement souhaitable peut être très faible pour de petites régions irradiées; et la période de vieillissement maximum qui semble être souhaitable est d'une semaine, après quoi 40 il se produit une modification négligeable. 71 09609 8 2083418 En ce qui concerne l'emploi du guide ainsi produit, il peut être noté que la longueur d'onde de la lumière à guider est de préférence extérieure à la plage des longueurs d'onde de photosensibilité, qui englobe la longueur d'onde de la 5 lumière ultraviolette, qui a servi à exposer l'échantillon 13, en sorte d'éviter toute modification supplémentaire de la va-raition en coupe transversale de l'indice de réfraction à l'intérieur du guide. Pour le polyméthacrylate de méthyle, la demanderesse préfère que la longueur d'onde de la lumière à gui- O 10 der soit supérieure à environ 4000 A„ Un produit typique obtenu par le procédé de la figure 1 est illustré dans la figure 2. L'échantillon sensibilisé et ensuite exposé 21 présente des guides optiques sans intersection 22 et 23 qui sont insérés ou inscrits dans son volume 15 par le procédé de la figure 1, Les guides 22 et 23 ont de manière caractéristique un gradient d'indice en travers de leur — 3 section transversale d'environ 3 x 10 ayant un diamètre effectif de 2 microns. Les guides 22 et 23 dans les deux cas s'étendent jusqu'aux surfaces opposées de l'échantillon 21 et pré-20 sentent une séparation au niveau de leur croisement, c'est-à-dire, dans la région de leur séparation minimum, qui est au moins de 10 microns, par exemple 50 microns, entre leurs limites définies par leurs diamètres efficaces. Cette séparation n'a pas de caractère de couplage, ce qui signifie qu'il se pro-25 duit un échange d'énergie lumineuse négligeable entre les guides 22 et 23 lorsque la longueur d'onde de la lumière qui est propagée est moindre que 1 micron. Un autre produit typique du procédé de la figure 1 est illustré dans la figure 3. L'échantillon sensibilisé et 30 exposé 31, en polyméthacrylate de méthyle, présente les guides 32 et 33 qui ont des paramètres similaires à ceux des guides 22 et 23 de la figure 2; La différence principale entre l'échantillon de la figure 2 et l'échantillon 31 de la figure 3 est que, dans ce dernier cas, les guides lumineux 32 et 33 sont 35 séparés par un espace moindre que 10 microns, par exemple, 1 micron, si bien qu'il se produit un couplage lumineux sensible entre les guides lorsque la longueur d'onde de la lumière est O au moins aussi importante que 0,4 micron (4000 A)„ Il est à noter que ce couplage entre les guides 32 40 et 33 est un couplage directionnel si bien que la lumière issue ; 71 09609 9 2083418 d'une première source 34 et introduite à une extrémité du guide 32 est couplée dans le guide 33 en sorte de se propager dans une direction telle qu'elle gagne le premier appareil d'utilisation 35. Par ailleurs, la lumière issue d'une seconde source de lu-5 mière facultative 36, utilisée en l'absence de la source 34 et dirigée dans l'extrémité opposée du guide 32, est couplée dans le guide 33 en sorte de se propager dans ce dernier dans une direction telle qu'elle gagne le second appareil d'utilisation facultatif 37. 10 Plus largements les aspects liés à l'emploi des produits selon le procédé de l'invention sont embrassés plus en détail dans les articles E.A.J. Marcatili dans Bell System Technlcal Journal, vol. 48, page 2071 (septembre 1969) et vol. 48. page 2103 (septembre 1969). 15 Un second stade d'exposition spécifique d'un pro cédé selon la présente invention est mis en oeuvre avec l'appareil illustré dans la figure 4. Dans la figure 4 une source 41 qui engendre un faisceau large de lumière cohérente ultraviolette est dirigée 20 à travers un hologramme préalablement exposé et développé 42 qui dirige le faisceau ultraviolet de la source 41 dans un motif formé dans un échantillon sensibilisé 43, selon des techniques holographiques bien connues. Le motif de l'échantillon 43 produit par l'hologramme 42 en réponse à l'acheminement de 25 la lumière de la source 41 entraîne la focalisation de la lumière dans certaines zones de l'échantillon 43 ainsi que son exclusion dans certaines autres zones. Le motif de lumière focalisée ou mise au point produit un réseau de guidage de lumière tridimensionnel 44 dans l'échantillon 43. Ce réseau com-30 prend les guides 44A, 44B et 44Ç. Les guides 44A-44C peuvent avoir des caractéristiques similaires à celles décrites ci-dessus en se référant aux guides décrits dans les figures 1 à 3. Le stade d'exposition de la figure 4 peut être caractérisé comme un stade d'exposition holographique, c'est-à-35 dire que l'échantillon sensibilisé est exposé selon les principes holographiques pour former le réseau de guidage 44A, 44B et 44C d'une manière qui est prédéterminée par la formation initiale de l'hologramme 42» De manière caractéristique, un film photographique 40 est exposé par des fronts d'ondes ou faisceaux de lumière à 71 09609 10 2083418 interférence dénommés le faisceau objet et le faisceau de référence, ce film étant ensuit-e développé pour constituer l'hologramme 42. La formation de l'hologramme 42 est réalisée par des procédés qui sont à présent bien connus dans la technique 5 et qui ne seront donc pas expliqués en détail. Par exemple, des hologrammes de focalisation tels que l'hologramme 42 ont été utilisés jusqu'à présent pour fabriquer des épreuves photographiques à deux dimensions à partir d'hologrammes contenant une information à trois dimensions. Spécifiquement, des hologrammes 10 de focalisation tels que l'hologramme 42 sont formés en exposant un film photographique approprié à un faisceau de référence à onde plane et à un faisceau objet décalé angulairement formé en sorte de simuler le motif désiré, par exemple, pour que le faisceau objet simule les guides 44A-44C. La possibilité 15 de la focalisation ou mise au point dans les trois dimensions avec des hologrammes est illustrée par IBM Technical Pisdbsure Bulletin, vol. JM_, 1168 (février 1969) dans l'article de T.J. O'Hara et al. La présente invention, et avantageusement dans le 20 système de la figure 4, peut être appliquée pour la réalisation de mémoires optiques, pourvu que l'échantillon 43 ait été sensibilisé conformément à l'invention, comme décrit ci-dessus, et qu'on l'ait laissé ensuite, après exposition, vieillir également conformément à l'invention, comme décrit ci-dessus. 25 La technique d'exposition de la figure 4 ne doit pas être confondue avec la réalisation d'un hologramme dans l'échantillon 43. Ces possibilités sont mentionnées ci-dessous. . Une autre variante encore d'un procédé selon la présente invention peut être mise en oeuvre à l'aide de l'ap-30 pareil illustré dans la figure 5. Ici encore, l'appareil illustré est principalement utilisable au cours du stade d'exposition, les stades de sensibilisation et de vieillissement étant les mêmes que ci-dessus. Ainsi, pour le stade d'exposition, l'appareil de 35 la figure 5 comprend le récipient 51 rempli d'un liquide 52 qui est typiquement une huile transparente dont l'indice est accordé à celui d'une fibre 53 de polyméthacrylate de méthyle qui doit être transformée en guide optique selon le procédé de l'invention. La fibre 53 de polyméthacrylate de méthyle, d'un 40 diamètre de l'ordre de 2 microns, est sensibilisée et polyméri- 71 09609 2083418 . sée à environ 50°C comme ci-dessus, puis enroulée sur la bobine d'alimentation 54. À partir de la bobine d'alimentation, qui est représentée avec un système de réglage de la tension périphérique, la fibre 53 est enfilée par-dessus le premier S galet de guidage 55 de matière transparente à indice accordé, puis sous le second rouleau de guidage et d'entraînement 56 également de matière transparent© à indice accordé et, de là, par-dessus la bobine de réception 57„ sur laquelle la fibre est vieillie selon la présente invention, Il est à noter que 10 les galets de guidage 56 et 55 sont immergés dans le liquide 52 en sorte que la fibre 53 s'étendant entre eux soit située au centre de la masse de liquide. La paroi de gauche du récipient 51 comporte un© lentille à ultraviolet 58 utilisée pour mettre au point la 15 lumière ultraviolette provenant d'une source laser appropriée 59 sur la fibre 53 à mi-chemin entre les galets 55 et 56 en sorte de l'exposer pour créer la variation transversale d'indice de réfraction appropriée pour former un guide de lumière. Comme dans les stades d'exposition précédents, la 20 lumière ultraviolette intense au niveau du resserrement du faisceau focalisé a une intensité suffisante pour créer une variation d'indice telle que ce dernier soit le plus grand au centre de la fibre et moindre sur le bord de cette dernière» la différence totale d'indice entre le centre et le bord f'tant de 25 l'ordre de 5 x lO**4* oup plus généralement, en se rapportant au champ électrique,, de l'ordre de 1 x IQ^-3 15, 1! étant l'énergie O ultraviolette de l'irradiation avec une lumière de 3250 A provenant du laser à ions cadmium ou de l'ordre de 1/2 x 10"^ 32 pour l'irradiation à l'aide d!une lumière de 3650 A provenant 30 de l'arc au mercure. Ce stade d'exposition diffère des stades d'exposition précédents en ce sens que le milieu sensibilisé, lorsqu'il est exposé, est soumis à une translation axiale le long du chemin du faisceau ultraviolet. Cette translation eo-liné-y- aire ou axiale est efficace dans l'optique de l'invention du fait que la lumière ultraviolette externe à la région de son resserrement a une intensité trop basse pour avoir un effet sensible sur l'indice de la fibre selon les relations approximativement linéaires décrites ci-dessus entre la variation 40 d'indice et l'énergie ultraviolette, Le diamètre du .resserre 71 09609 12 2083418 ment du faisceau est le diamètre minimum pour une valeur de •j l'intensité égale à e~ fois l'intensité centrale ou .axiale, qui est établis au point situé le long de la fibre 53 au niveau du foyer théorique de la lentille 5 Lorsque la fibre 53 se rapproche du resserrement du faisceau par la gauche, elle subit une très faible modification de l'indice jusqu'à ce qu'elle pénètre dans une région s'étendant sur quelques microns autour du resserrement du faisceau. Elle est alors exposée de manière symétrique axiale-10 ment. Ensuite, elle est soumise à une translation qui l'éloigné du resserrement du faisceau et subit de nouveau un très faible effet, si bien qu'une variation d'indice transversale symétrique axialement et très uniforme correspondant très étroitement au gradient d'intensité lumineuse au niveau du 15 resserrement du faisceau est obtenue. La fibre 53 est alors enroulée sur la bobine réceptrice et vieillie sur cette dernière„ après quoi elle peut être utilisée pour le guidage optique de lumière de longueur d'onde externe à sa gamme de photosensibilité. 20 II est à noter qu'une altération involontaire du gradient d'indice est empêchée par l'absorbeur d'ultraviolet 60t qui est disposé au voisinage de la paroi du récipient 51 en regard de la lentille 58 pour empêcher la réflexion rétrograde de la lumière ultraviolette vers la fibre 53. 25 Ce stade d'exposition peut aisément être décrit en détail mathématiquement -, et les autres stades d'exposition peuvent être décrits par une analyse quelque peu modifiée. On suppose que la lumière ultraviolette est produite par un laser de type à ions hélium-cadmium selon le 30 mode de Gauss fondamental à 3250 Aj il est possible de décrire la densité de rayonnement intégrée effective à l'Intérieur du polyméthacrylate de méthyle résultant des divers procédés d'application des rayonnements» En faisant une autre supposition, à savoir que la modification de l'indice de réfraction en un 35 point quelconque est directement proportionnelle à l'intensité du rayonnement intégrée en ce point, on peut alors arriver à une estimation du rayon d'équilibre du faisceau lumineux se déplaçant dans un guide de lumière formé par le rayonnement ultraviolet à chacun des stades d'exposition différents res-40 pectifs. 71 09609 13 2083418 Un faisceau de Gauss symétrique axialement peut être décrit par sa densité de puissance en un point 2, r (où z est la distance à partir du resserrement du faisceau et r est la distance radiale à partir de l'axe du faisceau dans une sec-5 tion transversale de ce dernier) par la relation suivante ; - 2r^ p(zsr) a p(z,0) e , (1) z p(z,0) étant la densité de puissance sur l'axe en z et w2 10 étant ce que l'on appelle le rayon du faisceau en zf c'est-à-dire, la distance pour laquelle l'amplitude du rayonnement est A égale à e fois l'amplitude sur l'axe. Le facteur 2 de l'équation donnée ci-dessus tient compte du fait qu'il s'agit des intensités et non des amplitudes. 15 w„ est donné par la relation suivante s ifc z o p o wz " w0 (2) où Wq est le rayon du faisceau au niveau du resserrement et Z est donné par la relation suivante s Z » z . -X f (3) 20 TTWq où X est la longueur d'onde du milieu. En supposant qu'il n'y ait aucune perte dans le milieus le principe de conservation de l'énergie conduit à la relation suivante s 25 w2 p(z,0) = Wq p0 , (4) où pQ est la densité de puissance sur l'axe au niveau du resserrement et est la densité de puissance la plus élevée du faisceau. Il est aisé de montrer que P, la puissance totale 30 dans le faisceau„ est donnée par P = pQ . (5) En introduisant une autre variable sans dimensions R = s- » on peut décrire la densité de puissance à tout endroit o y \ du faisceau par un nombre sans dimensions D = comme suite 35 -, P°1 D » /T+Z2_7 exp - (2R2 /Î+22„7 ) (6) Un faisceau de Gauss avec cette répartition de l'intensité dans le milieu, dans lequel l'indice de réfraction est proportionnel au rayonnement incident, donnera lieu à une 40 répartition de l'indice de réfraction de proportions identiques, 71 09609 14 2083418 pourvu que la modification de 1*indice soit très faible. Il est à noter que, expérimentalement, il a été observé que, dans la plage efficace des intensités d'exposition» la variation de l'indice de réfraction dans les procédés selon la présente 5 invention est à peu près proportionnelle au rayonnement (ou à l'énergie ultraviolette incidente intégrée). C'est pourquoi l'équation (6) semble être applicable à la répartition de la variation de l'indice de réfraction. Dans une série des procédés selon la présente in-10 vention, on envisage le mouvement relatif entre le faisceau et le milieu; et au moins deux de ces mouvements ont été décrits dans les formes de réalisation des figures 1 et 5 « Un troisième mouvement qui pourrait être utilisé serait la rotation du milieu autour d'un axe perpendiculaire à l'axe du fais» 15 ceau et coupant ce dernier. Cela pouvait être obtenu dans la forme de réalisation de la figure 5 en éliminant l'espacement entre les galets 55 et 56 en sorte que, en substance, il n'y ait qu'un galet de guidage» Naturellement, il serait également possible d.'utiliser des combinaisons des mouvements employés 20 dans les figures 1 et 5 et dans la variation que l'on vient de mentionner de la figure 5» Une autre analyse mathématique du mouvement transversal utilisé dans la figure 1 peut être faite pour obtenir une description du rapport des densités d® puissances relatives 25 qui est à même de fournir une variation correspondante linéaire de l'indice An. Le rapport des densités de puissance est le suivant wr> -Sx2 D, » ~2 , e (7) 30 1 ~ wz 2 * l -1 * (1+Z2) exp ~iSX2(1+Z2) J , (0) où X t §* et Z £ z , t comme ci-dessus» 35 0 tfw0 Le contour des rapports des densités de puissance égaux entre zéro et neuf dixièmes ressemblent à des ellipses lorsque X et Z sont faibles» On peut alors développer l'équation (8) en puissances de X et de Z s 40 D « 1 - f Z2 - 2X2 + | Z4 + X2 + 2X4 + (9) 71 09609 15 2083418 où l'on suppose que la variation de l'indice de réfraction est proportionnelle à l'intensité du champ électrique» L'équation (9) montre que, pour des valeurs assez petites de X et de 2, le milieu irradié de la figure 1 ou de 5 la figure 4 est analogue à un guide optique similaire à une lentille, bien qu'il ne soit pas symétrique sous le rapport de la rotation comme cela était couramment le cas dans la technique de guidage optique. Le manque de symétrie rotative habituel-le signifie qu'une propagation de mode optique dans un tel gui-10 de aura une symétrie elliptique plutôt qu'une symétrie circulaire. Les contours quasi-elliptiques des densités de puissance égales peuvent être obtenus grâce à leurs axes comme suit ; 15 et si bien que - wq • ^ (10) z0 ~ "1T * ^/2(1-D^) , (11) • (12? 20 A ce stade, il est commode de se rappeler que le demi-angle de convergence Qq d'un faisceau de Gauss est donné par la relation? g. 9 (13) 0 -îrw0 9 si bien que l'on peut écrire î x0 _ ®o 25 2q Il n'est pas inattendu que l'on doive utiliser un faisceau avec un demi-angle de convergence très important (ce qui signifie une lentille de nombre f très faible) si l'on désire obtenir une section transversale de guidage, selon le pro-30 cédé de la figure 1 et la figure 4, présentant des proportions qui ne sont pas trop différentes de 2 •; 1. La différence de répartition de l'indice de réfraction dans un guide à symétrie elliptique par opposition à celle d'un guide présentant une symétrie plus circulaire réside princi-35 paiement dans le fait que l'on doit considérer à présent les axes de faisceaux séparément selon deux coordonnées orthogonales au moins pour les stades d'exposition utilisés dans les figures 1 et 4, On peut définir la répartition d'indice de réfrac- 71 09609 16 2083418 * tlon sous l'effet du rayonnement par la relation suivante (15) n(X>2) . n0 [n . Djj 5 où An est la variation maximum au niveau du resserrement du faisceau de rayonnement. Une équation approximative du rayon du faisceau à l'équilibre wQ2 dans la direction z est la suivante si bien que h IÎ$ a ■ "» feal 2 ■ (16) nox' / 1 woz ~ wo • T**" * VI s où V est la longueur d'onde de la lumière guidée. 15 Par ailleurst une équation approximative du rayon du faisceau à l'équilibre vr0x dans-la direction x est la suivante s wOx * ï • - V w0 x' (18) 20 Une meilleure réponse quant à ces paramètres pour rait être obtenue en résolvant l'équation d'onde à partir de la répartition de l'indice de réfraction réel, notamment par le procédé de calcul de Fox et Li, comme mentionné dans l'article bien connu sur les milieux de focalisation de type lentille, 25 "Résonant Modes in a Maser ïnterferometer"s Bell System Technlcal Journal, 40, 443 (1961). Pour ce qui est de la translation axiale d'un échantillon 53 dans la figure 5 vis-à-vis du faisceau laser qui effectue le stade d'exposition, on peut procéder à une série siml-30 laire de calculs qui donneront une solution de la densité de puissance relative ou normalisée comme donné par l'équation suivante : « e~R" I0. (R2) , (19) 35 où R s j comme ci-dessus, et les autres quantités sont comme o définies ci-dessus» 2 Lorsque R est«l alors, on peut écrire s « 1 - R2 + I x4 - ... , (20) 40 ce qui montre encore que, pour de faibles valeurs de R", un . 71 09609 17 2083418 milieu dans lequel l'indice de réfraction est proportionnel à l'intensité ultraviolette appliquée agira comme un milieu similaire à une lentille. Contrairement à l'analyse faite ci-dessus pour les figures 1 et 4, la répartition d'intensité ra-5 diale obtenue dans ce cas présente une symétrie circulaire et se rapproche beaucoup plus étroitement de la sorte de répartition d'indice qui produit un guidage dans un guide optique gazeux, c'est-à-dire que la répartition de l'intensité radiale est très proche de la répartition quadratique désirée» 10 Bien entendu, les répartitions d'indice décrites ci-dessus sont relativement utiles pour le guidage optique et produisent une conversion de mode relativement petite. Le degré de conversion de mode actuellement observé expérimentalement est principalement dû à l'effet des surfaces à l'entrée et à la 15 sortie du guide et non aux influences de conversion ou de distorsion de la répartition d'indice de réfraction transversale à l'intérieur du guide. On considère donc que les guides optiques conçus selon tous les procédés décrits ci-dessus sont d'une utilité pratique pour le guidage de faisceaux de lumière visible 20 de longueur d'onde adéquate, comme mentionné ci-dessus. De même, les conversions de mode dus. aux effets développés à l'entrée et à la sortie du guide peuvent être réduites en améliorant la qualité des surfaces d'entrée et de sortie, ce qui est une-chose tout à fait ordinaire dans la 25 technique, étant donné que ces surfaces peuvent être préparées soigneusement, puis polies à un degré élevé et revêtues d'une substance anti-réfléchissante. Les conversions de mode peuvent également être réduites en utilisant d'autres procédés pour le couplage dans les guides de lumière. 30 L'analyse faite par la demanderesse montre que tous les procédés spécifiques décrits ci-dessus tombent dans le cadre du procédé générique représenté dans le diagramme d'écoulement de la figure 6. Ainsi, dans le premier stade 61, l'échantillon est sensibilisé au rayonnement ultraviolet auquel il 35 doit être exposé. De manière caractéristique, le stade de stabilisation selon l'Invention comprend l'inclusion de peroxydes dans un acrylate pour permettre la réticulation photo-induite dans le polyacrylate. Ce stade est de manière typique suivi par le stade de polymérisation, bien que l'ordre de ces stades 40 puisse ne pas être critique. 71 09609 18 2083418 Dans le «te.de d'exposition 62, l'échantillon sensibilisé est ensuite soumis à un rayonnement par une lumière ultraviolette focalisée ou mise au point, présentant sa plus grande intensité à l'endroit où le guide doit être formé, La 3 lumière ultraviolette est choisie pour promouvoir le développement structurel ultérieur des molécules du complexe, par exemple, la-réticulation de certaines molécules parmi les mo Dans le stade final 63$ le guide optique ou les 10 motifs de guides optiques de l'échantillon sont alors complétés, de manière typique, par vieillissement* La période de temps correspondant à un vieillissement approprié dépendra de la sensibilisation et de l'exposition particulières de l'échantillon. 15 Bien que l'on ne désire pas limiter l'invention par l'explication théorique suivante» cette tentative d'explication semble correspondre aux observations expérimentales faites par la demanderesse. Au cours de l'exposition«on pense que la lumière 20 ultraviolette est absorbée par les peroxydes pour former des radicaux actifs qui favorisent la réticulationcfes chaînes poly-mères, Bien entendu,, le processus structurel moléculaire de la réticulation augmenterait la densité dans les réglons exposées « Par ailleurs» il apparaît que la réticulation crée 23 initialement des contraintes qui tendent à attirer les chaînes polymères l'une contre l'autre. La matière tend à s'opposer à ces contraintes, si bien que des tensions sont établies dans l'échantillon au cours de l'exposition. Ces tensions peuvent être relâchées et les contraintes réduites par l'écoulement 30 de matière dans la région irradiée à partir de la région environnante; mail une grande partie de cet écoulement ne peut se produire immédiatement» L'augmentation initiale de densité est donc attrlbuable à la réticulation et tu déplacement immédiat associé de matière. 33 Dans tous les cas9 au cours de l'exposition, la densité de la matière augmente dans la région exposée- et indique une structure plus complexe» Au cours du stade de vieillissements, la réticulation dont il vient d'être question ou une autre modification 40 structurelle au cours de l'exposition produit des tensions et 71 09609 19 2083418 des contraintes en résultent dans l'échantillon à l'endroit où ce dernier a été exposé, comme mentionné ci-dessus. La relaxation des tensions et la diminution conséquente des contraintes pourraient avoir alors lieu par l'écoulement de matière dans 5 les zones irradiées sur une certaine période de temps. Le résultat est une augmentation supplémentaire de la densité et de l'indice de réfraction dans ces zones et un gradient plus abrupt de ces quantités. A la lumière de l'explication que l'on vient de 10 donner, les peroxydes sont importants au cours de l'exposition et l'initiateur ne Joue aucun rôle„ Il serait souhaitable de transformer la totalité du sous-produit d{initiateur stable restant à 1 ' extérieur des guides en sorte de lui donner une forme qui^ae^soit pas susceptible de réponse à une exposition 15 ultérieure à un rayonnement d'exposition ultraviolet. Cet objectif est atteint partiellement en utilisant une quantité d'initiateur aussi faible que possible dans l'échantillon de départ pour obtenir les résultats mentionnés ci-dessus» Les matières de départ appropriées pour le procédé 20 générique de la figure 6 doivent comprendre un grand nombre de matières plastiques utiles pour la transmission optique et susceptibles de modifier leur indice de réfraction par voie photo-chimique, jua demanderesse suggère le polyméthacrylate de méthyle et d'autres méthacrylates et acrylates, comme produits éga~ 25 lement adéquats» Dans certaines de ces substances,, le rayonnement pour une longueur d'onde extérieure à la bande ultraviolette peut également être à même de provoquer la modification de l'indice» Dans ces cas,, le rayonnement à guider sera typi quement un rayonnement de longueur d'onde plus grande que celle 30 du rayonnement d'exposition, bien que l'on puisse également utiliser une longueur d'onde plus courte sans endommageaient. En outre, pour certaines de ces autres matières,, un rayonnement particulaire telle qu'un rayonnement électronique ou nautro-nique peut également être à même de réaliser le stade d'expo-35 sition et sera avantageusement utilisé selon la présente invention, dans la mesure où le stade d'exposition sera précédé par le stade de sensibilisation et suivi par le stade de vieillissement., 11 e3t également à observer que le procédé selon 40 l'invention peut également être utilisable pour former une mé 71 09609 20 2083418 moire optique. Le procédé de formation d'une mémoire optique selon l'invention diffère des procédés de réalisation de mémoire optiques par altération optique des niobates de lithium, comme mentionné ci-dessus, dans la mesure où l'échantillon est 5 sensibilisé, puis les modifications d'indice complètes sont établies par vieillissement selon le procédé de l'invention. Le stade "d'exposition ne diffère pas sensiblement de celui des mémoires optiques antérieures mettant en oeuvre des modifications d'indice dans des agents transparents. Naturellement, 10 'ces modifications d'indice peuvent être réalisées dans les trois dimensions, ce qui permet d'obtenir un volume total très important et une densité de stockage d'information très élevée. En outre, le procédé selon l'invention peut être utilisé pour produire des hologrammes à trois dimensions pour 15 un usage général» Dans ce casf le faisceau objet et le faisceau de référence de lumière ultraviolette cohérente qui interfèrent sont utilisés pour exposer l'échantillon sensibilisé. Une autre modification de la présente invention réside dans le fait que la gamme des longueurs d'onde d9exposi-20 tion pour le polyméthacrylate de méthyle sensibilisé selon l'invention s'étend sur la plus grande partie de la gamme de l'ultraviolet peu pénétrant que la demanderesse a pu tester, à savoir environ 4000 et environ 2800 A, D'autres matières, naturellement, auront une plage de réponse d'exposition quelque 25 peu différente. En outre., d'autres sensibilisants peuvent être ajoutés au polyméthacrylate de méthyle et à d'autres matières plastiques, ainsi qu'ai» polyacrylates et aux matières polymé-rlaables pour leur permettre de subir le stade d'exposition à l'aide de lumière visible plutôt qu'à l'aide de lumière ultra-30 violette. D'autres applications de la présente invention sont suggérées dans les figures 7 et 8. Il est souvent nécessaire de produire des réflecteurs à résonance - dispositifs permettant de réfléchir de la 35 lumière de longueur d'onde particulière - dans des guidas d'ondes optiques ou dans d'autres applications,. Se référer h l'ouvrage de Miller cité ci-dessus5 Bell System Technlcal Journal article; se référer également à l'ouvrage de H, Kogelnik Bell.. System Technlçal Journal„ 48, 2909 (1969). Cette réflexion 40 peut être produite en créant une série de plans parallèles d'in- BAD ORIGINAL 71 09609 21 2083418 dices de réfraction alternativement hauts et bas, avec un espacement d entre les plans équivalents, pour former un réflecteur de Lippmann-Bragg. Le dispositif qui permet de réaliser la variation d'indice requis dans le polyméthacrylate de 5 méthyle est représenté dans les figures ? et 8 où deux faisceaux de lumière ultraviolette, qui peuvent provenir du môme laser par des diviseurs de faisceau, se coupent selon un angle 20. L'espacement entre les plans est régi par la formule de Bragg s 10 „ - X d * 2n ain 6 où X est la longueur d'onde des faisceaux d'irradiation provenant des sources 71 et 72 et 81 et 82, et n est l'indice de réfraction du milieu 73 ou 83. L'angle G est mesuré à l'inté-15 rieur du milieu 73 ou 83 et la réfraction à la surface doit être prise en considération. Si G est moindre que l'angle critique pour la réflexion interne totale, cos ®c E 5 » où Gc est plus ou moins égal & 48e pour le polyméthacrylate de 20 méthyle. Ensuite, les surfaces d'entrée de la figure 7 doivent ôtre polies selon un angle oblique vis-à-vis des plans réfléchissants. De môme, le faisceau incident de dessous peut ôtre éliminé et le fefeceau d'interférence sera produit par la ré-25 flexion totale du faisceau supérieur depuis la surface inférieure. En général, dans la figure 7, les surfaces de l'échantillon peuvent ôtre inclinées selon des angles obliques vis-à-vis des plans réfléchissants. Par exemple, des*réseaux de diffraction pourraient ôtre faits par le procédé selon l'invention, 30 avec cette adaptation. La figure 8 diffère de la figure 7 en ce sens que les plans parallèles d'indices de réfraction hauts et bas ne sont pas limités par des surfaces quelconques de l'échantillon. Cette figure montre que les surfaces de l'échantillon peuvent 35 être sensiblement éliminées des plans parallèles réfléchissants. Ces plans parallèles d'indices hauts et bas peuvent également Jouer le rôle de guides monodimensionnels pour faire pénétrer de la lumière (par exemple, de la gauche) entre eux pour un angle supérieur à l'angle critique ©c vis-à-vis de leur 40 normal». Ainsi, le dispositif de la figure 8 peut Ôtre soit un 71 09609 22 2083418 réflecteur, soit un guide. Dans ce dernier cas, les surfaces polies parallèles de l'échantillon 84 et 85 sont normales aux plans parallèles d'indice élevé, La lumière à guider peut alors être aisément introduite. Bien entendu, diverses modifications peuvent être apportées par l'homme de l'art aux compositions et aux procédés qui viennent d'être décrits uniquement à titre d'exemples non limitatifs sans sortir du cadre de l'invention. 71 09609 23 2083418 REVENDICATIONS. T.- Procédé de production d'un motif d'indice de réfraction modifié dans un échantillon sensiblement transparent de matière, du type dans lequel l'échantillon est exposé à une 5 énergie dépassant un seuil pour lequel une modification de l'indice de réfraction commence à se produire; ce procédé étant caractérisé en ce que l'on sensibilise la matière polymérisable pour que se modifie ultérieurement l'indice de réfraction, par exposition à un rayonnement électromagnétique de plage de lon-10 gueurs d'onde choisie, on polymérisé la matière pour obtenir l'échantillon précité; et on expose l'échantillon à un motif d'énergie électromagnétique focalisée de la plage de longueurs d'onde choisie précitée. 2.- Procédé selon la revendication 1„ caractérisé 15 en ce que le stade d'exposition consiste à mettre au point ou focaliser un faisceau monochromatique ultraviolet sur un point de resserrement du faisceau à l'intérieur de l'échantillon et à sojjmettre à une translation l'échantillon pour le déplacer la» ^téralement vis-à-vis du resserrement précité de manière conti-20 nue afin de former un guide optique à section transversale elliptique à peu près symétrique. 3.- Procédé selon la revendication 1, caractérisé en ce que le stade d'exposition consiste à focaliser ou mettre au point un faisceau provenant d'une source sensiblement mono- 25 chromatique de rayonnement sur un resserrement du faisceau dans l'échantillon qui est une fibre dans un liquide dont l'indice est en accord avec-celux^d^IaTfibre; et à soumettre à une translation la fibre axialement vis-à-vis de l'axe du faisceau. 4.- Procédé selon la revendication 1, caractérisé 30 en ce que le stade d'exposition consiste à former un motif de rayonnement en faisant passer le rayonnement à travers un hologramme susceptible de focaliser ou de mettre au point le rayonnement dans le motif précité; et à transmettre un faisceau de la lumière monochromatique précitée à travers l'hologramme en sorte 35 qu'il tombe sur l'échantillon selon le motif focalisé précité» 5*- Procédé selon l'une quelconque des revendications précédentes, caractérisé en ce que le stade de sensibilisation consiste à utiliser une matière polymérisable et à introduire des peroxydes dans cette matière, le stade de polymérisation consis-40 tant à polymériser la matière à une température qui n'altère pas 71 09609 24 2083418 la sensibilité conférée par les peroxydes précités» 6.- Procédé selon l'une quelconque des revendications précédentes, caractérisé par un stade additionnel de parachèvement qui consiste à faire vieillir l'échantillon exposé. 5 7«~ Procédé selon l'une quelconque des revendica tions précédentes, caractérisé en ce que la matière de l'échantillon de départ est le méthacrylate de méthyle, et l'échantillon est sensibilisé, puis polymérisé à environ 40~50oC„ 8»- Procédé selon la revendication 7„ caractérisé 10 en ce que le méthacrylate de méthyle comprend un initiateur de polymérisation. 9.- Procédé selon l'une quelconque des revendications précédentes, caractérisé en ce que le stade d'exposition consiste à faire interférer deux faisceaux de rayonnement élec- 15 tromagnétique cohérent pour former un motif de variations d'intensité s'étendant sur les trois dimensions. 10.- Procédé selon la revendication 7S caractérisé en ce que le stade de stabilisation et de polymérisation consiste à ajouter un peroxyde au méthacrylate de méthyle avant la 20 polymérisation, 11„- Procédé selon la revendication 10? caractérisé en ce que le peroxyde est choisi parmi le peroxyde de dicumyle et le tert.-butyl perbenzoate. 12.- Procédé selon la revendication 5, caractérisé 25 en ce que le peroxyde est formé dans l'échantillon de départ en soumettant ce dernier à un rayonnement ultraviolet diffus en présence d'oxygène, 13.-- Composition de matière, caractérisée en ce qu'elle comprend un polyacrylate transparent contenant un pe- 30 roxyde susceptible de permettre la réticulation du polymère par irradiation, 14.- Composition selon la revendication 13, caracté- k risée en ce que le peroxyde forme des radicaux sous l'effet du rayonnement ultraviolet pour permettre la réticulation. 35 15.- Composition de matière selon la revendication 13 ou 14, caractérisée en ce qu'elle comprend un polyacrylate transparent contenant des régions d'indice de réfraction élevéf ces régions étant formées par réticulation du polymère. 16,- Composition selon la revendication 15?carac- 40 térisëe en ce que les régions d'indice élevé sont continues et sont caractérisées par une réticulation suffisante pour guider un faisceau de lumière visible.